(57)【要約】【課題】海洋生簀に用いるメッシュ状フェンスに於いて、魚体への激突接触影響が少なく、貝類や海草類などの海洋生物の付着性及び付着量が少なく、自重や時化の荒波などにより自然に脱落し易いものであって、海流に対する水圧抵抗が低く、海中での設営負荷の少ないメッシュシートの提供。【解決手段】粗目織物を基布として、その表裏全面を被覆する膨潤性弾性体樹脂層とで構成された多数の空隙部を有するメッシュシートにおいて、膨潤性弾性体樹脂層が、ゲル状樹脂弾性体及び吸水性樹脂粒子とを乾燥質量比１００：１〜５：１とする主成分を含み、吸水性樹脂粒子がゲル状樹脂弾性体中に粗分散し、２５μｍ〜５００μｍ径の露出部を形成するようにする。【選択図】図１
2015177772.tif 000002
【特許請求の範囲】
【請求項１】
マルチフィラメント糸条を経糸及び緯糸要素とする粗目織物を基布として、その表裏全面を被覆する膨潤性弾性体樹脂層とで構成された多数の空隙部を有するメッシュシートであって、前記膨潤性弾性体樹脂層が、ゲル状樹脂弾性体及び吸水性樹脂粒子とを乾燥質量比１００：１〜５：１とする主成分を含み、前記吸水性樹脂粒子が前記ゲル状樹脂弾性体中に粗分散し、２５μｍ〜５００μｍ径の露出部を形成していることを特徴とする生簀用海洋フェンス。
【請求項２】
前記ゲル状樹脂弾性体が、シリコーンエラストマー、シリコーンゲル、及びポリエチレンゲルの何れかである請求項１に記載の生簀用海洋フェンス。
【請求項３】
前記基布と、前記膨潤性弾性体樹脂層との間にシリコーンエラストマー、シリコーンゲル、及びポリエチレンゲルの何れかを主成分とする非膨潤性弾性体樹脂層が形成されている請求項１または２に記載の生簀用海洋フェンス。
【請求項４】
前記ゲル状樹脂弾性体が、金属フレーク、雲母、金属酸化物薄膜被覆雲母、及び蒸着フィルム破砕物から選ばれた１種以上の光輝性薄片を含む請求項１〜３の何れか１項に記載の生簀用海洋フェンス。
【請求項５】
前記メッシュシートを１０〜２０℃の海水中に２４時間浸漬した状態での前記膨潤性弾性体樹脂層の形態が凹凸状膨潤を成し、この凹凸状膨潤において前記吸水性樹脂粒子が膨潤してなる凸部の硬度が、ＪＩＳ  Ｋ２２０７による針入度（１／１０ｍｍ）で４０〜２００の範囲であることを特徴とする請求項１〜４の何れか１項に記載の生簀用海洋フェンス。
【発明の詳細な説明】
【技術分野】
【０００１】
本発明は海洋生簀に用いるメッシュ状フェンスに関し、特に養殖魚がフェンスに激突接触しても魚体への影響が少なく、しかも貝類や海草類などの海洋生物の付着と繁殖が少ないもの、あるいは海洋生物が付着繁殖しても自重や時化の荒波などにより自然脱落し易いもので、特に海洋生簀に適した海洋フェンスで海流に対する水圧抵抗が低く、海中での設営負荷が少なく、海中で海ぶどう（クビレズタ）の外観形状を部分的に模するメッシュシートに関する。
【背景技術】
【０００２】
マグロなどの養殖魚の海洋生簀に於いて、養殖魚が養殖網に衝突死する事故の対策として、養殖網に防汚剤処理を施し、さらに酸化チタン顔料を配合した白色系の水性エマルジョン塗料で上塗りした養殖網を用いる提案（特許文献１）がなされている。この提案によると、網を目立つように着色して養殖魚に視覚認識させ、それによって養殖魚が養殖網に衝突死する事故の解決を図ると同時に、防汚剤効果（貝類や海草類などの海洋生物の付着防止）の長期化を図り、それによって長期に渡って養殖網の外観が目立つ状態で保つことにより養殖網衝突事故を防止しようとするものである。しかし、特許文献１の実施例には、一般的な黒着色の網に、先ず市販の養殖用漁網防汚剤を塗布して防汚処理を行い、その上に白色系水性塗料を塗布し養殖網全体を白色系とすること。その際に、油性の白色系塗料を使用すると始めに塗布した防汚剤が溶かされて防汚剤の効果が減少するので必ず水性塗料を使用することの警告が記載されている。特許文献１の養殖網は、白色系塗料／防汚剤／養殖網の処理構成であり、防汚剤は水性塗料に溶けない存在であるから、防汚剤処理した養殖網上に設けた水性塗料による上塗りは防汚剤と馴染みが悪く、従って本質的に上塗りとの密着性に劣るものと推測される。このような養殖網では防汚剤処理層を界面として上塗り塗装が海中で剥がれ落ちやすく、繰り返し漁網に白色系塗料を上塗りする必要があった。
【０００３】
また、海洋生物付着防止機能を有するホースとして、ホースの外周面に弾性高分子材料（各種の合成ゴム）に水膨潤剤（高吸水性樹脂）を配合した水膨潤性ゴムによる被覆層を設けたホース（特許文献２）が提案され、海洋生物付着防止に優れていることが記載されている。これは水膨潤によるホースの外周面の体積膨張効果と考えられるが、ただ体積が膨張しただけでは海洋生物の付着防止になるとは考え難く、実施例にある加硫剤としての硫黄や酸化マグネシウム、加硫促進剤としてのジトリルグアニジン、及びテトラメチルチウラムジスルフィドなどの化学物質の溶出が有効に作用したことも考えられる。また、トンネル工事の止水に使用するパッキン部材、シール部材として、シリコーンゴムコンパウンドと吸水性樹脂及びシリコーンオイルを含む組成物（特許文献３）が提案されている。この組成物はロール、バンバリーミキサー、ニーダー、インターミックス等で強制混練した後、金型に注型し金型中で加硫を完結させてパッキン部材やシール部材に賦型するものである。しかし、このような混練組成物を用い、養殖網のような大型で目の粗い物体に対して、その全表面に被覆加工する場合、大型で特殊な金型を必要とするので非実現的である。従って、水膨張性物質で表面加工された網状物で、特にシリコーンゴムを主体とする養殖網などは存在していなかった。
【先行技術文献】
【特許文献】
【０００４】
【特許文献１】特開２０１０−２５２７３９号公報
【特許文献２】特開平０８−３３２６７６号公報
【特許文献３】特開平１１−１４０３１６号公報
【発明の概要】
【発明が解決しようとする課題】
【０００５】
海洋生簀に用いるメッシュ状フェンスに於いて、特にマグロ、ハマチ、タイ、ヒラメ、伊勢エビなどがフェンスに激突接触しても魚体への影響が少なく、しかも貝類や海草類などの海洋生物の付着性及び付着量が少ないもの、あるいは海洋生物が付着しても自重や時化の荒波などにより自然に脱落し易いものであって、特に海洋生簀に適した海洋フェンスで、海流に対する水圧抵抗が低く、しかも海中での設営負荷の少ないメッシュシートを提供すること。
【課題を解決するための手段】
【０００６】
上記課題を解決するために、マルチフィラメント糸条を経糸及び緯糸要素とする粗目織物を基布として、その表裏全面を被覆する膨潤性弾性体樹脂層とで構成された多数の空隙部を有するメッシュシートにおいて、膨潤性弾性体樹脂層を、ゲル状樹脂弾性体及び吸水性樹脂粒子とを主成分に構成し、吸水性樹脂粒子がゲル状樹脂弾性体中に粗分散した状態で、吸水性樹脂粒子による露出部を形成することによって、このメッシュシートを海洋生簀用の海洋フェンスとして用いた時に、膨潤性弾性体樹脂層が海ぶどうの外観を部分的に模した様な構造を形成することで、養殖魚がフェンスに激突接触しても魚体への影響が少なく、しかも貝類や海草類などの海洋生物の付着性や付着量が自然と少ないこと、あるいは海洋生物が付着しても自重や時化の荒波などにより自然脱落し易いこと、海流に対する水圧抵抗が低く、海中での設営負荷が少ないことを見出して本発明を完成するに至った。
【０００７】
すなわち本発明の生簀用海洋フェンスは、マルチフィラメント糸条を経糸及び緯糸要素とする粗目織物を基布として、その表裏全面を被覆する膨潤性弾性体樹脂層とで構成された多数の空隙部を有するメッシュシートであって、前記膨潤性弾性体樹脂層が、ゲル状樹脂弾性体及び吸水性樹脂粒子とを乾燥質量比１００：１〜５：１とする主成分を含み、前記吸水性樹脂粒子が前記ゲル状樹脂弾性体中に粗分散し、乾燥状態で２５μｍ〜５００μｍ径の露出部を形成していることが好ましい。これによってこのメッシュシートを海洋生簀用の海洋フェンスに用いた時に、膨潤性弾性体樹脂層が海ぶどうの外観を部分的に模した様な構造を形成し、これによって養殖魚がフェンスに激突接触しても魚体への影響が小さく、しかも貝類や海草類などの海洋生物の付着性や付着量を自然に低減させる効果、あるいは海洋生物が付着しても自重や時化の荒波などにより自然脱落し易くする効果、海流に対する水圧抵抗を低くし、海中での設営負荷を軽減することができる。
【０００８】
本発明の生簀用海洋フェンスは、前記ゲル状樹脂弾性体が、シリコーンエラストマー、シリコーンゲル、及びポリエチレンゲルの何れかであることが好ましい。これによって厚生省告示第２０号に規定の食品衛生基準を満たすと共に、養殖魚がフェンスに強く接触しても魚体への影響が小さく、しかも貝類や海草類などの海洋生物の付着性及び付着量を自然に低減させたり、海洋生物が付着しても自重や時化の荒波などによって自然脱落し易いものとすることができる。
【０００９】
本発明の生簀用海洋フェンスは、前記基布と、前記膨潤性弾性体樹脂層との間にシリコーンエラストマー、シリコーンゲル、及びポリエチレンゲルの何れかを主成分とする非膨潤性弾性体樹脂層が形成されていることが好ましい。これによって、過度の生簀用海洋フェンス全体における膨潤性弾性体樹脂層と非膨潤性弾性体樹脂層とのバランスを保ち、必要最小限の膨潤層をコントロールすることができるので、特に基布と非膨潤性弾性体樹脂層との密着が長期に亘って安定的に保たれる。このようにシリコーンエラストマー、シリコーンゲル、及びポリエチレンゲルの何れかを主成分とする非膨潤性弾性体樹脂層が形成されることで厚生省告示第２０号に規定の食品衛生基準を満たすと共に、生簀用海洋フェンスとしての実用耐久性及び実用期間をより向上させることができる。
【００１０】
本発明の生簀用海洋フェンスは、前記ゲル状樹脂弾性体が、金属フレーク、雲母、金属酸化物薄膜被覆雲母、及び蒸着フィルム破砕物から選ばれた１種以上の光輝性薄片を含むことが好ましい。光輝性薄片による太陽光線反射のキラキラ効果によって養殖魚がフェンスを識別し易くすることで、養殖魚のフェンス激突や接触を低減させ、健全な養殖魚をより多く出荷することができるようになる。
【００１１】
本発明の生簀用海洋フェンスは、前記メッシュシートを１０〜２０℃の海水中に２４時間浸漬した状態での前記膨潤性弾性体樹脂層の形態が凹凸状膨潤を成し、この凹凸状膨潤において前記吸水性樹脂粒子が膨潤してなる凸部の硬度が、ＪＩＳ  Ｋ２２０７による針入度（１／１０ｍｍ）で４０〜２００の範囲であることが好ましい。このように膨潤凸部の硬度をムラサキ貝などの貝類、牡蠣類、フジツボ類、ホヤ類などの海洋軟体動物の本体の腹部分の硬度と同等またはそれ以下とすることで、特に岩などに固着性貝類は自らの体の固定培地としての選択を本能的に放棄するようになること、しかも海ぶどうの外観にも似た特異な凹凸状膨潤形態、詳しくは隣接する吸水性樹脂粒子膨潤体（凸部）同士が半融合したようなブロードな凹凸状膨潤形態となることによって、貝類や海草類などの海洋生物の付着性及び付着量を自然に低減させ、例え海洋生物が付着しても自重や時化の荒波などにより自然脱落し易い生簀用フェンスを得ることができるようになる。またこの硬度の範囲だと養殖魚がフェンスに激突接触しても魚体への擦傷などがクッション効果で軽減される。
【発明の効果】
【００１２】
本発明によると、海洋生簀用のフェンスで、海流に対する水圧抵抗が低く、海中での設営負荷の少ないものであって、養殖魚がフェンスに強く接触しても、海洋生簀用フェンスの表面が部分的に海ぶどうの外観を模することで魚体への影響が軽減され、しかも貝類や海草類などの海洋生物の付着性及び付着量を自然に低減させる効果のあるメッシュシート、あるいは海洋生物が付着しても自重や時化の荒波などにより自然に脱落し易いメッシュシートが得られるので、マグロ、ハマチ、タイ、ヒラメ、伊勢エビなどの海洋生簀に用いるフェンスの素材として安全かつ有用である。
【図面の簡単な説明】
【００１３】
【図１】本発明の生簀用海洋フェンスの正面と断面の一部を示す図
【図２】本発明の生簀用海洋フェンスの正面と断面の一部を示す図
【図３】本発明の生簀用海洋フェンスの膨潤性弾性体樹脂層の膨潤状態の                  断面を示す図
【図４】本発明の生簀用海洋フェンスの膨潤性弾性体樹脂層の膨潤状態の                  断面を示す図
【発明を実施するための形態】
【００１４】
本発明の生簀用海洋フェンスは、マルチフィラメント糸条を経糸及び緯糸要素とする粗目織物を基布として、その表裏全面を被覆する膨潤性弾性体樹脂層とで構成された多数の空隙部を有するメッシュシートであって、膨潤性弾性体樹脂層が、ゲル状樹脂弾性体及び吸水性樹脂粒子とを乾燥質量比１００：１〜５：１とする主成分を含み、吸水性樹脂粒子がゲル状樹脂弾性体中に粗分散し、乾燥状態で２５μｍ〜５００μｍ径の露出部を形成するものである。
【００１５】
本発明の生簀用海洋フェンスにおいて、粗目織物を基布として、その表裏面を被覆する膨潤性弾性体樹脂層には、ゲル状樹脂弾性体及び吸水性樹脂粒子を主成分とし、その併用は乾燥質量比で１００：１〜５：１の範囲で、特に５０：１〜１０：１の範囲が好ましい。吸水性樹脂粒子の併用比率が上記よりも小さいと、得られるメッシュシートを海中で使用した際に、膨潤性弾性体樹脂層の膨潤性が不足して海藻の「海ぶどう」の外観を模した凹凸状膨潤を成さないことで養殖魚がフェンスに強く接触した時の魚体の保護効果が不十分となり、さらには凹凸状膨潤の生成が不十分であることで貝類や海草類などの海洋生物が付着し易くなる。また吸水性樹脂粒子の併用比率が上記よりも大きいと、膨潤性弾性体樹脂層の膨潤性が過大となり、養殖魚がフェンスに激突接触した時の衝撃や擦過で脱落し、生簀用海洋フェンスのライフサイクルを短くすることがある。そして膨潤性弾性体樹脂層の形成量は基布の質量に対して５０〜２５０質量％、特に１００〜２００質量％で、膨潤性弾性体樹脂層は基布の内部に一部または全部含浸し、かつ基布の全表面を被覆するように形成されている。また本発明において基布と膨潤性弾性体樹脂層との間に非膨潤性弾性体樹脂層が形成される場合には、非膨潤性弾性体樹脂層が基布の内部に一部または全部に含浸し、かつ基布の全表面を被覆するように形成され、さらにこの非膨潤性弾性体樹脂層の全表面上に膨潤性弾性体樹脂層が形成されるものである。
【００１６】
膨潤性弾性体樹脂層に用いるゲル状樹脂弾性体としては、シリコーンエラストマー、シリコーンゲル、及びポリエチレンゲルの何れか１種を使用すればよい。これらのゲル状樹脂弾性体で特定の低い硬度を有し、特にムラサキ貝などの貝類、牡蠣類、フジツボ類、ホヤ類などの海洋軟体動物の腹部硬度と同等またはそれ以下とすることで、特に岩などに固着性貝類は自らの体の固定培地としての選択を本能的に放棄するようになる。シリコーンエラストマーとしては、付加反応硬化型シリコーンエラストマー、縮合反応硬化型シリコーンエラストマー、ラジカル（パーオキサイド架橋）反応硬化型シリコーンエラストマーなど、撥水性かつ日本ゴム協会標準規格(ＳＲＩＳ／０１０１)によるアスカーＣ硬度４〜３５の弾性体が使用できる。これらのシリコーンエラストマーはシリコーンエラストマーを形成する前躯体化合物をトルエン等の溶剤で適度な粘度に希釈して粗目織物（基布）の両面にコーティングするか、あるいは粗目織物（基布）を、シリコーンエラストマー形成前躯体化合物をトルエン等に溶解して含む溶液の液浴中にディッピング（浸漬）し、粗目織物（基布）の全面をシリコーンエラストマー形成前躯体化合物で被覆した後、各々溶剤を揮発除去すると同時に加熱処理することで硬化を完結させてシリコーンエラストマー塗膜層（膨潤性弾性体樹脂層）を形成する。これらの中でも特に低温硬化が可能な付加反応硬化型シリコーンエラストマーが製造に効率的である。また本発明に用いるシリコーンエラストマーは水性オルガノポリシロキサンエマルジョンにコロイダルシリカを含む組成物を用い、水分を除去したものであってもよい。これらのシリコーンエラストマーは強い撥水性を有することで、特にムラサキ貝などの貝類、牡蠣類、フジツボ類、ホヤ類などの海洋軟体動物が体固定用のために粘膜から分泌する体液の固着を抑止する効果が高く、また付着しても自然脱落性に優れている。
【００１７】
付加反応硬化型シリコーンエラストマーは、２種類のオルガノポリシロキサン中の官能基が付加反応により結合して架橋しエラストマー化したもので、これらは例えば、ビニル基やヘキセニル基のような脂肪族不飽和基を含有するオルガノポリシロキサン、オルガノハイドロジェンポリシロキサンおよび白金族化合物系触媒からなるシリコーンエラストマーが挙げられる。脂肪族不飽和基含有オルガノポリシロキサンとしては、両末端ビニルジメチルシロキシ基封鎖ジメチルポリシロキサン、両末端ビニルジメチルシロキシ基封鎖ジメチルシロキサン・メチルビニルシロキサン共重合体、両末端ビニルメチルフェニルシロキシ基封鎖ジメチルシロキサン・メチルフェニルシロキサン共重合体が挙げられる。オルガノハイドロジェンポリシロキサンとしては、両末端トリメチルシロキシ基封鎖メチルハイドロジェンポリシロキサン、両末端トリメチルシロキシ基封鎖ジメチルシロキサン・メチルハイドロジェンシロキサン共重合体、両末端ジメチルハイドロジェンシロキシ基封鎖ジメチルシロキサン・メチルハイドロジェンシロキサン共重合体、メチルハイドロジェンシクロポリシロキサンが挙げられ、これらは加熱によって硬化するものであり、硬化物中にはシリカ、炭酸カルシウムなどの天然物由来の無機粉体を含有していてもよい。
【００１８】
縮合反応硬化型シリコーンエラストマーは、２種類のオルガノポリシロキサン中の官能基、またはオルガノポリシロキサンとシリカやシラン等のケイ素化合物中の官能基が縮合反応により結合して架橋しエラストマー化したものである。これらは、両末端シラノール基封鎖ジオルガノポリシロキサン、オルガノハイドロジェンポリシロキサンおよび有機酸の重金属塩等の縮合反応触媒からなる組成物が挙げられる。両末端シラノール基封鎖ジオルガノポリシロキサンは、両末端シラノール基封鎖ジメチルポリシロキサン、両末端シラノール基封鎖ジメチルシロキサン・メチルフェニルシロキサン共重合体、両末端シラノール基封鎖メチル（３,３,３−トリフルオロプロピル）ポリシロキサンなどが挙げられる。このジオルガノポリシロキサンは末端シラノール基の一部をアルコキシ化したものでもよい。架橋剤として作用するオルガノハイドロジェンポリシロキサンには、両末端ジメチルハイドロジェンシロキシ基封鎖ジメチルシロキサン・メチルハイドロジェンシロキサン共重合体、両末端トリメチルシロキシ基封鎖メチルハイドロジェンポリシロキサン、メチルハイドロジェンシクロポリシロキサンが挙げられる。縮合反応触媒には、ジブチル錫ジラウレート、ジブチル錫ジオクテート、ラウリン酸錫、オクテン酸鉛、オクテン酸亜鉛などが使用できる。
【００１９】
ゲル状樹脂弾性体としてのシリコーンゲルは、式Ｒ２Ｓｉ（ＯＲ´）２で示される化合物と式ＲＳｉ（ＯＲ´）３で示される化合物とにより、式Ｒ２Ｓｉ（ＯＲ´）２で示される化合物に対する式ＲＳｉ（ＯＲ´）３で示される化合物のモル比が０．０１〜０．５の反応によって得られる日本ゴム協会標準規格(ＳＲＩＳ／０１０１)によるアスカーＣ硬度４〜３５を有するポリシロキサンゲル立体網目構造体で、この立体網目構造の間にシリコーンオイルが担持されたものである。これらはポリジメチルシロキサンゲル、ポリメチルトリフルオロプロピルシロキサンゲル、ポリフェニルメチルシロキサンゲルなどから選ばれた１種以上のシロキサンゲルとシリコーンオイルとで構成されたシリコーンゲルが特に好ましい。Ｒはそれぞれ独立して、炭素数１〜５個のアルキル基で、特にＲはメチル基、エチル基、プロピル基、又はフェニル基（アルキル基で置換されていてもよい）であり、これらのアルキル基及びフェニル基はその水素原子がフッ素原子により置換されたものでもよい。またＲ´はそれぞれ独立して、炭素数１〜２０個のアルキル基で、特にメチル基、エチル基、プロピル基、又は水素原子であることが好ましい。式Ｒ２ Ｓｉ（ＯＲ´）２で示される化合物としては、好ましくはジメチルジエトキシシラン、ジメチルジメトキシシラン等であり、式ＲＳｉ（ＯＲ´）３で示される化合物としては、好ましくはモノメチルトリエトキシシラン、モノメチルトリメトキシシランなどである。シリコーンオイルは、ジメチルシリコーンオイル、メチルフェニルシリコーンオイル、アミノ変性シリコーンオイル及びエポキシ変性シリコーンオイルより成る群から選ばれた１種以上であり、シロキサンゲルに対して５〜３０質量％のシリコーンオイルを含有して保持するものである。シリコーンゲルはシロキサンゲルとシリコーンオイルとを混ぜた状態で１２５〜２００℃の加熱を行うことでシリコーンオイルを担持する立体網目構造を調製することができる。これらのシリコーンゲルは強い撥水性を有することで、特にムラサキ貝などの貝類、牡蠣類、フジツボ類、ホヤ類などの海洋軟体動物が体固定用のために粘膜から分泌する体液の固着を抑止する効果が高く、また付着しても自然脱落性に優れている。
【００２０】
ポリシロキサンゲルに担持させるシリコーンオイルとしては、ジメチルシリコーンオイル、ポリジメチルシロキサンジオール、メチルハイドロジェンシリコーンオイル、メチルフェニルシリコーンオイルなどのストレートシリコーンオイル、アルキル変性シリコーンオイル、高級脂肪酸変性シリコーンオイル、ポリエーテル変性シリコーンオイル、フルオロアルキル変性シリコーンオイル、アミノ変性シリコーンオイル、エポキシ変性シリコーンオイル、カルボキシル変性シリコーンオイル、アルコール変性シリコーンオイル、アルキル・ポリエーテル変性シリコーンオイル、メタクリル酸変性シリコーンオイルなどの反応性を付与した反応性シリコーンオイルが挙げられ、これらの変性タイプは側鎖変性型、両末端変性型、片末端変性型の何れであってもよい。これらのシリコーンオイルの担持量はポリシロキサンゲル１００質量部に対して１０〜７５質量部、好ましくは２０〜５０質量部である。シリコーンオイルの担持量が上記よりも少ないと生簀用海洋フェンスに付着した海洋生物の自然脱落性に劣ることがあり、またシリコーンオイルの担持量が上記よりも多いと基布から膨潤性弾性体樹脂層が脱落し易くなって海中での実用耐久性を欠くことがある。
【００２１】
ゲル状樹脂弾性体としてのポリエチレンゲルは、エチレン系共重合体樹脂として、エチレンモノマーと炭素数３〜１８のα−オレフィンモノマーとを共重合して得られるエチレン−α−オレフィン共重合体樹脂（α−オレフィンとして、プロピレン、ブテン−１、４−メチルペンテン−１，ヘキセン−１、ヘプテン−１，オクテン−１など）、これらを複数種用いた共重合、あるいはアクリル酸、メタアクリル酸などの不飽和カルボン酸、及びそれらのエステル化物や酸無水物などの反応性モノマーとの共重合体を主体とし、これらのエチレン系共重合体樹脂に対して５〜５０質量％の可塑剤を内部担持する、日本ゴム協会標準規格(ＳＲＩＳ／０１０１)によるアスカーＣ硬度４〜３５の弾性体である。このときエチレン系共重合体樹脂は分子の絡み合いによる立体網目構造を形成し、この立体網目の間に可塑剤が担持されている。またエチレン系共重合体樹脂として、エチレンモノマーとスチレンモノマーとのランダム共重合体を主体とし、このようなエチレン−スチレン共重合体樹脂に対して、５〜５０質量％の可塑剤を含有して保持してなる日本ゴム協会標準規格(ＳＲＩＳ／０１０１)によるアスカーＣ硬度が４〜３５を有するものであってもよい。このときエチレン−スチレン共重合体樹脂は分子の絡み合いによる立体網目構造を形成し、この立体網目の間に可塑剤が担持されている。エチレン系共重合体樹脂に併用する可塑剤としては、流動パラフィン、鉱物油、プロセスオイル、エキステンダオイル、ブチルベンジルフタレート、ジオクチルフタレート、ジブチルフタレート、ジイソノニルフタレートなどのフタル酸系可塑剤、大豆油などの公知のゴム用可塑剤が挙げられるが、プロセスオイルが特に好ましい。プロセスオイルはパラフィン系鉱油、ナフテン系鉱油、芳香族系鉱油のいずれか１種またはこれらのブレンド組成物である。ポリエチレンゲルは上記のエチレン系共重合体樹脂と可塑剤とを１２５〜２００℃の加熱状態で混合することで可塑剤を担持する立体網目構造を調製することができる。これらのポリエチレンゲルは強い撥水性を有することで、特にムラサキ貝などの貝類、牡蠣類、フジツボ類、ホヤ類などの海洋軟体動物が体固定用のために粘膜から分泌する体液の固着を抑止する効果が高く、また付着しても自然脱落性に優れている。
【００２２】
上記ゲル状樹脂弾性体には下記の滑剤を、ゲル状樹脂弾性体に対して０．１〜５質量％の範囲で併用してもよい。併用する滑剤はゲル状樹脂弾性体と非相溶または非親和性であるため、経時的に滑剤成分が生簀用海洋フェンスの表面移行して析出（ブルーム）することで海洋生物の付着を抑止すると同時に自然脱落を促す作用を発現する。滑剤としては、炭化水素系（低分子ポリエチレン、パラフィン）、脂肪酸系（ステアリン酸、ヒドロキシステアリン酸、複合型ステアリン酸、オレイン酸）、脂肪族アルコール系、脂肪族アマイド系（ステアロアミド、オキシステアロアミド、オレイルアミド、エルシルアミド、リシノールアミド、ベヘンアミド、メチロールアミド、メチレンビスステアロアミド、メチレンビスステアロベヘンアミド、高級脂肪酸のビスアミド酸、ステアロアミド、複合型アミド）、脂肪族エステル系（ｎ−ブチルステアレート、メチルヒドロキシステアレート、多価アルコール脂肪酸エステル、飽和脂肪酸エステル、エステル系ワックス）、脂肪酸金属石鹸系族などを用いることができる。
【００２３】
また膨潤性弾性体樹脂層に用いる吸水性樹脂粒子としては、水を吸収することによって粒子体積が数倍〜数百倍に膨潤し、分子内に水分を担持する高分子である。このような吸水性樹脂粒子として、例えば、天然高分子系として、デンプン−アクリロニトリルグラフト共重合体（架橋物）の加水分解物、デンプン−アクリル酸グラフト重合体（架橋物）、デンプン−スチレンスルホン酸グラフト重合体（架橋物）、デンプン−ビニルスルホン酸グラフト重合体（架橋物）、デンプン−アクリルアミドグラフト重合体（架橋物）、セルロース−アクリロニトリルグラフト重合体（架橋物）、セルロース−スチレンスルホン酸グラフト重合体（架橋物）、カルボキシメチルセルロースの架橋体（塩）、合成高分子系として、ポリビニルアルコール架橋重合体、ポリエチレンオキサイド架橋重合体、ポリビニルホルマール架橋重合体、ポリビニルブチラール架橋重合体、ポリアクリル酸ナトリウム架橋体、アクリル酸塩−アクリルアミド共重合体架橋物、アクリル酸−アクリルアミド−メチルプロパンスルホン酸塩の架橋物、アクリル酸ナトリウムとビニルアルコールとの共重合体（アクリル酸メチル−酢酸ビニル共重合体鹸化物）、酢酸ビニル−無水マレイン酸共重合体鹸化物、ポリアクリロニトリル系重合体鹸化物、ヒドロキシエチルメタクリレート、イソブチレン−無水マレイン酸共重合体架橋物、イソブチレン−無水マレイン酸共重合体架橋物などが挙げられる。本発明に用いる吸水性樹脂粒子は海水中で使用するため、個々の吸水性樹脂粒子が有する本来の膨潤率（純水を使用した場合）の半分以下となるが海水による体積膨潤率が４倍以上あれば、本発明による作用効果を最低限は得られる。
【００２４】
膨潤性弾性体樹脂層にはゲル状樹脂弾性体と吸水性樹脂粒子とを乾燥質量比１００：１〜５：１で含み、吸水性樹脂粒子がゲル状樹脂弾性体中に粗分散し、かつ２５μｍ〜５００μｍ径の露出部を形成するようにする。吸水性樹脂粒子の併用比率を上記範囲とすることで、得られるメッシュシートを海中で使用した際に、膨潤性弾性体樹脂層の表面に粗く分散して露出する吸水性樹脂粒子のみが海水で４〜１００倍程度に体積膨潤し、その結果、膨潤性弾性体樹脂層全体に凹凸状膨潤を成し、海藻の「海ぶどう＝クビレズタ（括れ蔦：学名学:Caulerpa lentillifera）」の外観に似た形態で、詳しくは隣接する吸水性樹脂粒子膨潤体（凸部）同士が半融合したようなブロードな凹凸状膨潤形態となる。１０〜２０℃の海水中に２４時間浸漬して４〜１００倍程度に体積膨潤することで形成される凹凸状膨潤の凸部の硬度は、ＪＩＳ  Ｋ２２０７による針入度（１／１０ｍｍ）で４０〜２００の範囲の弾力であることが好ましい。針入度硬度が４０未満だと吸水性樹脂粒子の体積膨潤が不十分な硬い状態の低反発性のままなので、養殖魚がフェンスに強く接触した時に魚体に擦過傷を付け易くなるのみならず、凹凸状膨潤形態の生成が不十分であることで貝類や海草類などの海洋生物が付着し易くなる。また針入度硬度が２００を越えると、吸水性樹脂粒子の体積膨潤を過剰とする低反発性の脆いゲル状態となり、貝類や海草類などの海洋生物の生育には不安定かつ自然脱落し易い環境となる一方、これらの凸部（体積膨潤）自体が短期間でゲル状樹脂弾性体から脱落するか、ゲル状樹脂弾性体ごと基布から脱落して、基布を露出する状態となる。
【００２５】
本発明の生簀用海洋フェンスにおいて、基布と膨潤性弾性体樹脂層との間にはシリコーンエラストマー、シリコーンゲル、及びポリエチレンゲルの何れかを主成分とする非膨潤性弾性体樹脂層が形成され、特に膨潤性弾性体樹脂層の構成成分と同種の組み合わせで非膨潤性弾性体樹脂層が形成されることが膨潤性弾性体樹脂層と非膨潤性弾性体樹脂層との層間密着性の観点、すなわち実用耐久性を確保する目的において必須とする。このような組み合わせ例として、膨潤性弾性体樹脂層にシリコーンエラストマーを用いた場合には、非膨潤性弾性体樹脂層にもシリコーンエラストマーを用いることが特に相性に優れ、シリコーンエラストマーとシリコーンゲルとの組み合わせの相性も良好である。非膨潤性弾性体樹脂層に用いるシリコーンエラストマー、シリコーンゲル、及びポリエチレンゲルは段落〔００１６〕〜〔００２１〕に記載したものを使用できる。非膨潤性弾性体樹脂層は基布の内部に一部または全部に含浸し、かつ基布の全表面を被覆するように形成され、さらにこの非膨潤性弾性体樹脂層の全表面上に膨潤性弾性体樹脂層が形成される中間層で、基布の質量に対して５０〜２５０質量％、特に１００〜２００質量％である。膨潤性弾性体樹脂層と非膨潤性弾性体樹脂層との質量比は、１：４〜２：１、特に１：３〜１：１の範囲である。膨潤性弾性体樹脂層の形成比が１：４よりも小さいと膨潤性弾性体樹脂層の凹凸状膨潤形態の生成が不十分となることで貝類や海草類などの海洋生物が付着し易くなることがあり、また非膨潤性弾性体樹脂層の形成比が２：１よりも小さいと膨潤性弾性体樹脂層を促し、本発明の生簀用海洋フェンスの耐久性を損い易くする傾向にある。
【００２６】
本発明の生簀用海洋フェンスにおいて膨潤性弾性体樹脂層が光輝性であることにより、太陽光線反射のキラキラ効果によって養殖魚がフェンスを識別し易くなり、養殖魚のフェンス激突や接触を低減させ、養殖魚を傷付けたり、激突死することを抑止する効果を得ることができるようになる。膨潤性弾性体樹脂層を光輝性とするためには、膨潤性弾性体樹脂層を形成する構成要素の一部としてのゲル状樹脂弾性体に、金属フレーク、雲母、金属酸化物薄膜被覆雲母、及び蒸着フィルム破砕物から選ばれた１種以上の光輝性薄片を１〜１０質量％の範囲で含むことによって達成される。この場合、膨潤性弾性体樹脂層を形成するもう一方の構成要素である吸水性樹脂粒子にこれらの光輝性薄片を必ずしも含んでいる必要はない。金属フレークとしての金属種はアルミニウム、ニッケル、ステンレス、銅、真鍮などが挙げられるが特にアルミニウムフレークが光輝性に優れ好ましい。アルミニウムフレークはアルムニウム粉を粉砕して得られる平滑磨砕面を有する粒度５〜６０μｍの鱗片にステアリン酸、パルミチン酸、オレイン酸、リノール酸などの脂肪酸によって潤滑処理されたもの、あるいはシランカップリング剤処理、有機チタネートカップリング剤処理によって接着処理されたもの、またあるいはアクリル樹脂、メラミン樹脂、アルキッド樹脂被覆されたものなどが使用できる。雲母としては粒度５〜１００μｍの雲母鱗片の表面に二酸化チタンを被覆率１２〜４２％でコーティングした銀白色雲母チタンが挙げられる。金属酸化物薄膜被覆雲母は、粒度５〜１００μｍの雲母鱗片の表面に二酸化チタンを被覆率４３〜８０％でコーティングした二色性干渉雲母チタンが挙げられる。蒸着フィルム破砕物としては公知の金属蒸着フィルムを破砕したものが使用できる。例えば、ポリエチレンテレフタレートフィルムの片面にアルミニウムを真空蒸着したフィルムをタテ・ヨコ０．３〜１ｍｍサイズの鱗片状に粉砕したものが挙げられる。またこれらの光輝性薄片は段落〔００２５〕の非膨潤性弾性体樹脂層に（も）含んでいてもよい。
【００２７】
本発明の生簀用海洋フェンスにおいて、粗目織物は平織、模紗織の何れか、あるいは編物であり、これらは２軸織物、３軸織物、４軸織物、あるいはラッセル編物、レース編物の何れかであり、各々軸糸の糸条を構成する繊維種には、ポリプロピレン繊維、ポリエチレン繊維、ポリエステル繊維、ナイロン繊維、ビニロン繊維、芳香族ヘテロ環ポリマー繊維などの合成繊維が無撚または撚糸の状態で使用でき、特にポリエステル繊維としてポリエチレンテレフタレート繊維、ポリエチレン繊維として超高分子量ポリエチレン繊維、芳香族ヘテロ環ポリマー繊維としてアラミド繊維が強度及び耐久性面で好ましい。これら繊維糸条の形態は、マルチフィラメント、モノフィラメント、スプリットヤーン、テープヤーンなどいずれであってもよいが、特にマルチフィラメントの撚糸だと得られる生簀用海洋フェンスの柔軟性に優れ、取り扱い性及び折りたたみ収納保管性に優れ好ましい。マルチフィラメント糸条は２５０（２７８dtex）〜２０００（２２２２dtex）デニールの範囲のものを単糸または双糸、合撚糸で使用することができる。粗目織物は空隙率が３５〜８０％、特に４０〜６５％が好ましい。空隙率が３５％未満だと養殖魚がフェンスに激突した時に、フェンス自体が自由変形してある程度の衝突の衝撃を緩和吸収する効果を損い、養殖魚が激突死する可能性を高くするのみならず、海洋フェンスの表面積を大きくすることで過大な海流の水圧を受けて海洋生簀が海中倒壊する心配があり、また空隙率が８０％を越えると海流の水圧の影響は少なくなるが、海洋フェンスの実体部分が極めて少ないため設営強度の不安を増すことになる。空隙部を構成する個々の空隙サイズは４ｍｍ２（２ｍｍ×２ｍｍ）〜１６００ｍｍ２（４０ｍｍ×４０ｍｍ）、好ましくは１００ｍｍ２（１０ｍｍ×１０ｍｍ）〜９００ｍｍ２（３０ｍｍ×３０ｍｍ）であり、粗目織物を構成する糸条の打ち込み密度は２〜２０本／１０センチ間隔、好ましくは３〜１０本／１０センチ間隔である。このような空隙部を有する
【００２８】
本発明の生簀用海洋フェンスは、幅１００ｃｍ〜３００ｃｍ、長さが１０ｍ〜５０ｍのメッシュシートを１単位として、これを海中で縦に並べて連結して使用する方法、あるいは横に並べて連結して使用する方法、及びこれらの混用の何れも可能である。メッシュシートの連結はメッシュシート補強端部に等間隔（２５〜６０ｃｍ）で設けられたハトメ部による合成繊維ロープ締結や樹脂製バンド締結が挙げられる。そして海洋生簀を設営する海域に予め海底に基礎工事された支柱（必要に応じて支柱間を横方向に連結する複数の柵棒が附帯する）にこの連結メッシュシートを任意の間隔で固定することにより本発明の生簀用海洋フェンスの海中設営を完了する。また海洋生簀用フェンスには、本発明の生簀用海洋フェンスに昼夜光輝性（膨潤性弾性体樹脂層に含む光輝性薄片の存在による）を発現させる目的で水中ライトをタイマー制御により点灯させる照明システムをフェンスの複数箇所に附帯することが好ましい。
【００２９】
本発明の生簀用海洋フェンス（１）について図１及び２により説明する。図１は、粗目織物（２）を基布として、粗目織物（２）の表裏を被覆する膨潤性弾性体樹脂層（３）で構成され、膨潤性弾性体樹脂層（３）は、ゲル状樹脂弾性体（３−１）及び吸水性樹脂粒子（３−２）とを主成分を含み、吸水性樹脂粒子（３−２）がゲル状樹脂弾性体（３−１）中に粗分散し、その露出部を部分形成し、ゲル状樹脂弾性体（３−１）には光輝性薄片（５）を含有する生簀用海洋フェンス（１）の正面と断面の一部を示す図である。図２は図１の生簀用海洋フェンス（１）において、粗目織物（２）と膨潤性弾性体樹脂層（３）との間に非膨潤性弾性体樹脂層（４）を有する生簀用海洋フェンス（１´）の正面と断面の一部を示す図である。また本発明の生簀用海洋フェンス（１）の膨潤性弾性体樹脂層（３）の膨潤状態の断面を図３及び４により説明する。図３及び４は吸水性樹脂粒子（３−２）がゲル状樹脂弾性体（３−１）中に粗分散し、その露出部を部分形成することによって、膨潤後の膨潤性弾性体樹脂層（３）の形態が凹凸状膨潤（３−３）を成し、膨潤凸部（３−３−ａ）が吸水性樹脂粒子（３−２）の膨潤によって形成されていることを示す図である。
【実施例】
【００３０】
以下、本発明について実施例を挙げて具体的に説明するが、本発明はこれらに限定されるものではない。下記実施例及び比較例において、試験メッシュの養殖魚激突接触の衝撃緩和効果、海洋生物付着防止性、生簀用海洋フェンスの設営安定性（耐海流圧）は下記の試験方法により評価した。
１）養殖魚激突接触の衝撃緩和効果
試験メッシュシート２０ｃｍ×２０ｃｍを１８℃の海水中に２４時間浸漬し十分に膨潤させたものを取り出し、これを高密度ポリエチレン製まな板（厚さ１２ｍｍの市販品）上に水平に上乗せし、試験メッシュシートの充実部に対し、高さ３０ｃｍの位置からパチンコ球（直径１１ｍｍ：質量５．５ｇ）を自由落下で衝突させた際にパチンコ球が跳ね上がる高さを撮影動画の解析により求めた。跳ね上がり高さは試験体に附帯させたメジャー柱の目盛により決定し、メッシュ表面からパチンコ球の底部までの浮き上がった距離とし、この跳ね上がり高さの数値の低い低反発性のものほど養殖魚衝突時の衝撃緩和性にも優れているものと見做した。
１：衝撃緩和性を有する：跳ね上がり高さ０〜１１ｍｍ
２：やや衝撃緩和性：    跳ね上がり高さ１１ｍｍ越〜３３ｍｍ
３：衝撃緩和性に劣る：  跳ね上がり高さ３３ｍｍ越〜
２）海洋生物付着防止性
試験メッシュシート１００ｃｍ×１００ｃｍを海中で垂直方向に展張し、支柱固定した状態で３ヶ月間（平成２５年８月〜１０月）浸漬し、１ヶ月毎にメッシュシート試験片を引き上げ、個々のメッシュシート表面状態（海洋生物の付着）を目視観察した。
１：貝類や藻類など海洋生物の付着が少なく、あっても手作業除去が容易
２：貝類や藻類など海洋生物の付着がやや多いが手作業除去は可能
３：貝類や藻類など海洋生物の付着が多く、手作業除去が困難
３）設営性及び安定性（耐海流圧）
試験メッシュシート１００ｃｍ×１００ｃｍを海中で垂直方向に支柱固定し、海流の水圧を受ける状態に晒し、メッシュシート中央部を横から観察した時の、水圧を面で受けて変位するメッシュシート中央部の位置変位を数値化した。数値が小さい程水圧抵抗が低く、フェンスの設営性が良好かつ、その安定設置が可能であり、また数値が大きい程水圧抵抗が高く、フェンスの設営性が困難かつ、その安定設置に劣るものと判定した。
１：設営性及び安定設置性を有する：    位置変位０〜２０ｍｍ
２：やや設営性及び安定設置性に劣る：  位置変位２０越〜５０ｍｍ
３：設営性及び安定設置性に劣り不適切：位置変位５０越〜
【００３１】
［実施例１］
１）ポリエステルのマルチフィラメント糸条１０００ｄ／３本模紗（１１１１dtex／３本模紗）を経緯糸条として、経糸条６本／１０センチ、緯糸条６本／１０センチの打ち込みで製織した粗目模紗織物（質量６３ｇ／ｍ２：空隙率８０％：空隙部面積２ｃｍ２）を基布に用いた。〈基布１〉
２）次に基布１を被覆する膨潤性弾性体樹脂層形成用に下記配合１のシリコーンゲルを
主体とする膨潤性弾性体樹脂層形成用組成物を配合調整した。
＜配合１；膨潤性弾性体樹脂層形成用組成物＞
Ａ）ゲル状樹脂弾性成分として
商品名：シラスコンＲＴＶ４０８６Ａ
(２液付加反応硬化型シリコーン樹脂:有効成分１００％:東レ・ダウコーニング社製)
５０質量部
商品名：シラスコンＲＴＶ４０８６Ｂ
(２液付加反応硬化型シリコーン樹脂:有効成分１００％:東レ・ダウコーニング社製)
５０質量部
商品名：ＳＲＸ２１２  ＣＡＴＡＬＹＳＴ（東レ・ダウコーニング社製）  １質量部
商品名：Ｘ−２２−１７３ＤＸ：信越シリコーン社製）
片末端エポキシ変性シリコーンオイル：有効成分１００％：    ２０質量部
商品名：アストロフレークＮＯ．８  ＳＩＬＶＥＲ＃２０                ５質量部
アルミ箔を変性アクリル樹脂で被覆した０．２ｍｍ×０．２８ｍｍサイズの
光輝性薄片
トルエン（希釈剤）                                              １００質量部
Ｂ）吸水性樹脂粒子として
商品名：アクアキープＣＡ１８０Ｎ（住友精化社製）                  １０質量部
ポリアクリル酸ナトリウム架橋体：粒子径７０μｍ
３）配合１の膨潤性弾性体樹脂層形成用組成物（ゲル状樹脂弾性成分中に吸水性樹脂粒子が粗分散）の入った液浴に、基布１を浸漬し、基布１に配合１の加工液を含浸させた後、基布１を引き上げると同時に、ゴム製マングルロールで挟んで絞り、余分な加工液を除去した後、１８０℃の熱風炉で３分間熱硬化処理して膨潤性弾性体樹脂層を形成し、質量１０４ｇ／ｍ２：空隙率８０％：空隙部面積２ｃｍ２の生簀用海洋フェンスを得た。ゲル状樹脂弾性体と吸水性樹脂粒子との乾燥質量比は１０：１、露出する吸水性樹脂粒子の径は４０μｍ〜７０μｍであった。
【００３２】
［実施例２］
実施例１の生簀用海洋フェンスにおいて、基布１と膨潤性弾性体樹脂層との間に非膨潤性弾性体樹脂層を設けた以外は実施例１と同様とした。
１）先ず実施例１で用いた基布１を被覆する非膨潤性弾性体樹脂層形成用に下記配合２のシリコーンエラストマーによる非膨潤性弾性体樹脂層形成用組成物を配合調整した。
＜配合２；非膨潤性弾性体樹脂層形成用組成物＞
商品名：シラスコンＲＴＶ４０８６Ａ
(２液付加反応硬化型シリコーン樹脂:有効成分１００％:東レ・ダウコーニング社製)
５０質量部
商品名：シラスコンＲＴＶ４０８６Ｂ
(２液付加反応硬化型シリコーン樹脂:有効成分１００％:東レ・ダウコーニング社製)
５０質量部
商品名：ＳＲＸ２１２  ＣＡＴＡＬＹＳＴ（東レ・ダウコーニング社製）  １質量部
トルエン（希釈剤）                                              １００質量部
２）配合２の非膨潤性弾性体樹脂層形成用組成物（シリコーンエラストマー）の入った液浴に、基布１を浸漬し、基布１に配合２の加工液を含浸させた後、基布１を引き上げると同時に、ゴム製マングルロールで挟んで絞り、余分な加工液を除去した後、１８０℃の熱風炉で３分間熱硬化処理して非膨潤性弾性体樹脂層を形成し、質量９５ｇ／ｍ２：空隙率８０％：空隙部面積２ｃｍ２の生簀用海洋フェンス中間体を得た。
３）配合１の膨潤性弾性体樹脂層形成用組成物（シリコーンゲル成分中に吸水性樹脂粒子が粗分散）の入った液浴に、生簀用海洋フェンス中間体を浸漬し、生簀用海洋フェンス中間体に配合１の加工液を全面被覆した後、生簀用海洋フェンス中間体を引き上げると同時に、ゴム製マングルロールで挟んで絞り、余分な加工液を除去した後、１８０℃の熱風炉で３分間熱硬化処理して膨潤性弾性体樹脂層を形成し、質量１２１ｇ／ｍ２：空隙率８０％：空隙部面積２ｃｍ２の生簀用海洋フェンスを得た。ゲル状樹脂弾性体と吸水性樹脂粒子との乾燥質量比は１０：１、露出する吸水性樹脂粒子の径は４０μｍ〜７０μｍであった。
【００３３】
［実施例３］
実施例１の膨潤性弾性体樹脂層の組成をポリエチレンゲル（配合３）に変更した以外は実施例１と同様とし、質量１０２ｇ／ｍ２：空隙率８０％：空隙部面積２ｃｍ２の生簀用海洋フェンスを得た。ゲル状樹脂弾性体と吸水性樹脂粒子との乾燥質量比は１０：１、露出する吸水性樹脂粒子の径は４０μｍ〜７０μｍであった。
＜配合３；膨潤性弾性体樹脂層形成用組成物＞
Ａ）ゲル状樹脂弾性成分として
商品名：コスモスーパーゲル（品番：ＨＣ０４Ｎ：ポリエチレンゲル）１００質量部
※エチレン−スチレン共重合体樹脂と流動パラフィン１０〜２０質量％の混合物
日本ゴム協会標準規格(ＳＲＩＳ／０１０１)アスカーＣ硬度４〜５：反発弾性率
２１％：伸び率１３００％〜：コスモ計器株式会社製）
商品名：アストロフレークＮＯ．８  ＳＩＬＶＥＲ＃２０                ５質量部
アルミ箔を変性アクリル樹脂で被覆した０．２ｍｍ×０．２８ｍｍサイズの
光輝性薄片
トルエン（希釈剤）                                              １００質量部
Ｂ）吸水性樹脂粒子として
商品名：アクアキープＣＡ１８０Ｎ（住友精化社製）                  １０質量部
ポリアクリル酸ナトリウム架橋体：粒子径７０μｍ
【００３４】
［実施例４］
実施例３の生簀用海洋フェンスにおいて、基布１と膨潤性弾性体樹脂層との間に非膨潤性弾性体樹脂層を設けた以外は実施例３と同様とした。
１）先ず実施例３で用いた基布１を被覆する非膨潤性弾性体樹脂層形成用に下記配合４のシリコーンエラストマーによる非膨潤性弾性体樹脂層形成用組成物を配合調整した。
＜配合４；非膨潤性弾性体樹脂層形成用組成物＞
商品名：コスモスーパーゲル（品番：ＨＣ０４Ｎ：ポリエチレンゲル）１００質量部
※エチレン−スチレン共重合体樹脂と流動パラフィン１０〜２０質量％の混合物
日本ゴム協会標準規格(ＳＲＩＳ／０１０１)アスカーＣ硬度４〜５：反発弾性率
２１％：伸び率１３００％〜：コスモ計器株式会社製）
商品名：アストロフレークＮＯ．８  ＳＩＬＶＥＲ＃２０                ５質量部
アルミ箔を変性アクリル樹脂で被覆した０．２ｍｍ×０．２８ｍｍサイズの
光輝性薄片
トルエン（希釈剤）                                              １００質量部
２）配合４の非膨潤性弾性体樹脂層形成用組成物（ポリエチレンゲル）の入った液浴に、基布１を浸漬し、基布１に配合４の加工液を含浸させた後、基布１を引き上げると同時に、ゴム製マングルロールで挟んで絞り、余分な加工液を除去した後、１８０℃の熱風炉で３分間熱硬化処理して非膨潤性弾性体樹脂層を形成し、質量９４ｇ／ｍ２：空隙率８０％：空隙部面積２ｃｍ２の生簀用海洋フェンス中間体を得た。
３）配合３の膨潤性弾性体樹脂層形成用組成物（ポリエチレンゲル成分中に吸水性樹脂粒子が粗分散）の入った液浴に、生簀用海洋フェンス中間体を浸漬し、生簀用海洋フェンス中間体に配合３の加工液を全面被覆した後、生簀用海洋フェンス中間体を引き上げると同時に、ゴム製マングルロールで挟んで絞り、余分な加工液を除去した後、１８０℃の熱風炉で３分間熱硬化処理して膨潤性弾性体樹脂層を形成し、質量１１９ｇ／ｍ２：空隙率８０％：空隙部面積２ｃｍ２の生簀用海洋フェンスを得た。ゲル状樹脂弾性体と吸水性樹脂粒子との乾燥質量比は１０：１、露出する吸水性樹脂粒子の径は４０μｍ〜７０μｍであった。
【００３５】
【表１】
2015177772.tif 000003
【００３６】
実施例１〜４の生簀用海洋フェンスは、膨潤性弾性体樹脂層に、ゲル状樹脂弾性体と吸水性樹脂粒子とを乾燥質量比１０：１で含み、吸水性樹脂粒子がゲル状樹脂弾性体中に粗分散し、乾燥状態で４０μｍ〜７０μｍ径の露出部を形成していることによって、海洋生簀用フェンスに用いた時に、膨潤性弾性体樹脂層が海ぶどうの外観を部分的に模した様な構造を形成し、これによって養殖魚がフェンスに激突接触しても魚体への影響が小さく、しかも貝類や海草類などの海洋生物の付着性や付着量を自然に低減させる効果、あるいは海洋生物が付着しても自重や時化の荒波などにより自然脱落し易くする効果、海流に対する水圧抵抗を低くし、海中での設営負荷を軽減する効果などが認められた。特に基布と膨潤性弾性体樹脂層との間に非膨潤性弾性体樹脂層を設けた実施例２及び４の生簀用海洋フェンスは実施例１及び３の生簀用海洋フェンスよりも１．５〜３倍程度実用耐久性に優れたものであった。
【００３７】
［比較例１］
実施例１の配合１から吸水性樹脂粒子としての、商品名：アクアキープＣＡ１８０Ｎ（住友精化社製ポリアクリル酸ナトリウム架橋体：粒子径７０μｍ）１０質量部の配合を省略した以外は実施例１と同様として、質量１２０ｇ／ｍ２：空隙率８０％：空隙部面積２ｃｍ２のメッシュシートを得た。得られたメッシュシートは、海洋生簀用フェンスに用いた時に、弾性体樹脂層が膨潤性（海ぶどうの外観を部分的に模した膨潤性）を発現せず、そのため養殖魚がフェンスに激突接触した際に魚体への影響が大きく、しかも貝類や海草類などの海洋生物の付着が目立ち、自然脱落のし難いものであった。
【００３８】
［比較例２］
実施例１の配合１において吸水性樹脂粒子としての、商品名：アクアキープＣＡ１８０Ｎ（住友精化社製ポリアクリル酸ナトリウム架橋体：粒子径７０μｍ）の配合を１０質量部から０．５質量部に減量した以外は実施例１と同様として、質量１１９ｇ／ｍ２：空隙率８０％：空隙部面積２ｃｍ２、ゲル状樹脂弾性体と吸水性樹脂粒子との乾燥質量比が２００：１のメッシュシートを得た。得られたメッシュシートは、海洋生簀用フェンスに用いた時に、弾性体樹脂層の膨潤性（海ぶどうの外観を部分的に模した凹凸膨潤）が不十分で、そのため養殖魚がフェンスに激突接触した際に魚体への影響が大きく、しかも貝類や海草類などの海洋生物の付着が目立ち、自然脱落のし難いものであった。
【００３９】
［比較例３］
実施例１の配合１において吸水性樹脂粒子としての、商品名：アクアキープＣＡ１８０Ｎ（住友精化社製ポリアクリル酸ナトリウム架橋体：粒子径７０μｍ）の配合を１０質量部から３０質量部に減量した以外は実施例１と同様として、質量１１８ｇ／ｍ２：空隙率８０％：空隙部面積２ｃｍ２、ゲル状樹脂弾性体と吸水性樹脂粒子との乾燥質量比は１０：３のメッシュシートを得た。得られたメッシュシートは、海洋生簀用フェンスに用いた時に、弾性体樹脂層の膨潤が超過となり、それによって貝類や海草類などの海洋生物の付着抑止効果や、自然脱落のし易さには効果的であったが、その効果は超過膨潤した弾性体樹脂層の基布からの剥離・脱落によるものであり、また養殖魚による軽い接触や衝突によっても基布からの剥離・脱落を促す結果となった。従って比較例２のメッシュシートの海中での実用耐久性には著しく乏しいものであることが判明した。
【００４０】
［比較例４］
実施例１の配合１において吸水性樹脂粒子としての、商品名：アクアキープＣＡ１８０Ｎ（住友精化社製ポリアクリル酸ナトリウム架橋体：粒子径７０μｍ）１０質量部を、１０〜２０μｍの粒子径に粉砕したもの１０質量部に変更した以外は実施例１と同様として、質量１２１ｇ／ｍ２：空隙率８０％：空隙部面積２ｃｍ２、ゲル状樹脂弾性体と吸水性樹脂粒子との乾燥質量比が１０：１のメッシュシートを得た。得られたメッシュシートは、海洋生簀用フェンスに用いた時に、弾性体樹脂層の膨潤性（海ぶどうの外観を部分的に模した凹凸膨潤）が不十分で、そのため貝類や海草類などの海洋生物の付着が目立ち、自然脱落のし難いものであった。
【００４１】
［比較例５］
実施例１の配合１において吸水性樹脂粒子としての、商品名：アクアキープＣＡ１８０Ｎ（住友精化社製ポリアクリル酸ナトリウム架橋体：粒子径７０μｍ）１０質量部を、７００〜８００μｍの粒子径に凝集させた粗粒体１０質量部に変更した以外は実施例１と同様として、質量１１８ｇ／ｍ２：空隙率８０％：空隙部面積２ｃｍ２、ゲル状樹脂弾性体と吸水性樹脂粒子との乾燥質量比が１０：１のメッシュシートを得た。得られたメッシュシートは、海洋生簀用フェンスに用いた時に、弾性体樹脂層の凹凸膨潤が極端となり、それによって貝類や海草類などの海洋生物の付着抑止効果や、自然脱落のし易さには効果的であったが、その効果は極端に膨潤した吸水性樹脂粒子部分の脱落によるものであり、また養殖魚による軽い接触や衝突によっても容易に脱落を促す結果となった。従って比較例５のメッシュシートの海中での実用耐久性には著しく乏しいものであることが判明した。
【００４２】
【表２】
2015177772.tif 000004
【産業上の利用可能性】
【００４３】
本発明により得られる生簀用海洋フェンスは、海洋生簀用のフェンスで、海流に対する水圧抵抗が低く、海中での設営負荷の少ないものであって、養殖魚がフェンスに強く接触しても、海洋生簀用フェンスの表面が部分的に海ぶどうの外観を模することで魚体への影響が軽減され、しかも貝類や海草類などの海洋生物の付着性及び付着量を自然に低減させる効果のあるメッシュシート、あるいは海洋生物が付着しても自重や時化の荒波などにより自然に脱落し易いメッシュシートが得られるので、マグロ、ハマチ、タイ、ヒラメ、伊勢エビなどの海洋生簀に用いるフェンスの素材として安全かつ有用である。
【符号の説明】
【００４４】
１：生簀用海洋フェンス
１−１：空隙部
１´：生簀用海洋フェンス（非膨潤性弾性体樹脂層を含む）
１´−１：空隙部
２：粗目織物（基布）
３：膨潤性弾性体樹脂層
３−１：ゲル状樹脂弾性体
３−２：吸水性樹脂粒子
３−３：凹凸状膨潤
３−３−ａ：膨潤凸部
４：非膨潤性弾性体樹脂層
５：光輝性薄片
【図１】
2015177772.tif 000005
【図２】
2015177772.tif 000006
【図３】
2015177772.tif 000007
【図４】
2015177772.tif 000008